(57)【要約】【課題】焼却灰、汚染土壌などのフッ素を含有する固形物中のフッ素の溶出が防止され、吸水固化剤として安全に利用することができる土木資材及びその製造方法を提供する。【解決手段】フッ素を含有する固形物に対して、リン酸化合物とカルシウム化合物とを添加して混合処理することによりフッ素が不溶化され、含水率１５重量％以下の処理物とされてなることを特徴とする土木資材、及び、フッ素を含有する固形物に対して、リン酸化合物とカルシウム化合物とを添加して混合処理することによりフッ素を不溶化し、含水率１５重量％以下の処理物とすることを特徴とする土木資材の製造方法。【選択図】なし【特許請求の範囲】
【請求項１】
フッ素を含有する固形物に対して、リン酸化合物とカルシウム化合物とを添加して混合処理することによりフッ素が不溶化され、含水率１５重量％以下の処理物とされてなることを特徴とする土木資材。
【請求項２】
フッ素を含有する固形物が、抄紙工程で発生するペーパースラッジの焼却灰である請求項１記載の土木資材。
【請求項３】
リン酸化合物がオルトリン酸又はリン酸二水素ナトリウムであり、カルシウム化合物が水酸化カルシウム又は硫酸カルシウムである請求項１記載の土木資材。
【請求項４】
フッ素を含有する固形物に対して、リン酸化合物とカルシウム化合物とを添加して混合処理することによりフッ素を不溶化し、含水率１５重量％以下の処理物とすることを特徴とする土木資材の製造方法。
【請求項５】
フッ素を含有する固形物が、抄紙工程で発生するペーパースラッジの焼却灰である請求項４記載の土木資材の製造方法。
【請求項６】
リン酸化合物がオルトリン酸又はリン酸二水素ナトリウムであり、カルシウム化合物が水酸化カルシウム又は硫酸カルシウムである請求項４記載の土木資材の製造方法。
【発明の詳細な説明】
【技術分野】
【０００１】
本発明は、土木資材及びその製造方法に関する。さらに詳しくは、本発明は、焼却灰、汚染土壌などのフッ素を含有する固形物中のフッ素の溶出が防止され、安全に利用することができる土木資材及びその製造方法に関する。
【背景技術】
【０００２】
近年、廃棄物のリサイクルは非常に重要な課題であり、焼却灰、汚染土壌などを有効に利用する方法の開発が進められている。例えば、製紙工業においては、抄紙工程でペーパースラッジが発生し、その減容化と廃熱の利用を目的として燃焼することから、ペーパースラッジの焼却灰（ＰＳ灰）が発生するが、そのほとんどは埋立処分され、有効利用が進んでいない。ペーパースラッジの焼却灰は、吸水性に優れており、建設工事などで発生する泥土の吸水固化剤として有効に利用する可能性を有しているが、有害物質であるフッ素の溶出が問題となる場合がある。土壌の汚染に係わる環境基準について（環境庁、１９９１年）において、環境庁告示第４６号溶出試験におけるフッ素の溶出量の基準値が０.８ｍｇ／Ｌと定められているが、製紙工場のペーパースラッジの焼却灰のフッ素の溶出量が５.２ｍｇ／Ｌであった例がある（非特許文献１）。
【０００３】
従来より、ペーパースラッジの焼却灰の土木資材としての利用や、固形物からのフッ素の溶出の抑制について、さまざまな検討がなされている。例えば、古紙の再生過程において発生し、従来そのほとんどが廃棄処分されていたペーパースラッジ灰の利用方法として、抄紙工程において発生するペーパースラッジを焼成して得られるペーパースラッジ灰を、泥水を使用する建設工事に伴う排出泥土に対し、脱水固化を促進するための添加剤として用いるペーパースラッジ灰の利用方法が提案されている（特許文献１）。しかし、ペーパースラッジの焼却灰からのフッ素などの有害成分の溶出を防ぐ方法については提案されていない。
【０００４】
また、ペーパースラッジの焼却灰からのフッ素の溶出量を効果的に低減させ、焼却灰の有効利用を図るための有効適切な処理方法として、ペーパースラッジに石灰精製残滓を混合し、その混合物を焼却することによって焼却時に石灰成分を生成させてその石灰成分をペーパースラッジ焼却灰に含有させ、水を加えることによって、ペーパースラッジ焼却灰中のカルシウムとフッ素とを反応させてホタル石を生成させるペーパースラッジの処理方法が提案されている（特許文献２）。この方法によれば、そのまま乾燥状態のペーパースラッジの焼却灰を得ることができるが、ホタル石（フッ化カルシウム）の形態では不溶化は不十分であり、安定して土壌環境基準値を満足することができないという欠点がある。
【０００５】
さらに、フッ素含有固体廃棄物を、容易かつ効率的に、しかも、安全に処理して、処理物からのフッ素の溶出を防止することができるフッ素含有固体廃棄物の処理方法として、フッ素含有固体廃棄物に、リン酸化合物及びカルシウム化合物を添加して混練するフッ素含有固体廃棄物の処理方法が提案されている（特許文献３）。この処理方法によれば、フッ素をフッ素アパタイトとして固定することにより高度なフッ素の溶出防止が可能であるが、乾燥状態で再利用するための方法については特に提案されていない。
【０００６】
上記のように、現在、固形廃棄物中のフッ素を乾燥状態で不溶化処理し、再利用する技術はまだ確立されていない。
【特許文献１】特開平６−２８５４９８号公報
【特許文献２】特開２００５−２３３５３７号公報
【特許文献３】特開２００２−３３１２７２号公報
【非特許文献１】北海道開発土木研究所月報 Ｎｏ.６３１ ２００５年１２月
【発明の開示】
【発明が解決しようとする課題】
【０００７】
本発明は、焼却灰、汚染土壌などのフッ素を含有する固形物中のフッ素の溶出が防止され、吸水固化剤として安全に利用することができる土木資材及びその製造方法を提供することを目的としてなされたものである。
【課題を解決するための手段】
【０００８】
本発明者らは、上記の課題を解決すべく鋭意研究を重ねた結果、フッ素を含有する固形物に対して、リン酸化合物とカルシウム化合物とを加えるフッ素の溶出防止方法において、リン酸化合物とカルシウム化合物とを固体状、あるいは微量の水分を含む液体状で添加し均一に混合処理することにより、固形物からのフッ素の溶出が抑制され、処理物を含水率１５重量％以下の状態で得ることができることを見いだし、この知見に基づいて本発明を完成するに至った。
【０００９】
すなわち、本発明は、
（１）フッ素を含有する固形物に対して、リン酸化合物とカルシウム化合物とを添加して混合処理することによりフッ素が不溶化され、含水率１５重量％以下の処理物とされてなることを特徴とする土木資材、
（２）フッ素を含有する固形物が、抄紙工程で発生するペーパースラッジの焼却灰である(１)記載の土木資材、
（３）リン酸化合物がオルトリン酸又はリン酸二水素ナトリウムであり、カルシウム化合物が水酸化カルシウム又は硫酸カルシウムである(１)記載の土木資材、
（４）フッ素を含有する固形物に対して、リン酸化合物とカルシウム化合物とを添加して混合処理することによりフッ素を不溶化し、含水率１５重量％以下の処理物とすることを特徴とする土木資材の製造方法、
（５）フッ素を含有する固形物が、抄紙工程で発生するペーパースラッジの焼却灰である(４)記載の土木資材の製造方法、及び、
（６）リン酸化合物がオルトリン酸又はリン酸二水素ナトリウムであり、カルシウム化合物が水酸化カルシウム又は硫酸カルシウムである(４)記載の土木資材の製造方法、
を提供するものである。
【発明の効果】
【００１０】
本発明の土木資材は、製紙工場などで大量に発生し、現在はほとんどが埋立処分され、有効利用が進んでいないペーパースラッジの焼却灰（ＰＳ灰）を原料として、効率的に製造することができる。本発明の土木資材を建設汚泥に添加混合することにより、コーン指数の高い良好な品質の処理土とし、盛土材、埋戻し材、園芸用土などとして利用することができる。本発明の土木資材は、ペーパースラッジの焼却灰に含まれているフッ素がフッ素アパタイトとして固定されているので、土木資材を建設汚泥に添加混合して得られる処理土から、フッ素が環境基準値を超えて溶出するおそれがない。
【発明を実施するための最良の形態】
【００１１】
本発明の土木資材は、フッ素を含有する固形物に対して、リン酸化合物とカルシウム化合物とを添加して混合処理することによりフッ素が不溶化され、含水率１５重量％以下の処理物とされてなる土木資材である。本発明の土木資材の製造方法においては、フッ素を含有する固形物に対して、リン酸化合物とカルシウム化合物とを添加して混合処理することによりフッ素を不溶化し、含水率１５重量％以下の処理物とする。本発明においては、フッ素を含有する固形物として、抄紙工程で発生するペーパースラッジの焼却灰を好適に用いることができる。本発明においては、リン酸化合物がオルトリン酸又はリン酸二水素ナトリウムであり、カルシウム化合物が水酸化カルシウム又は硫酸カルシウムであることが好ましい。
【００１２】
本発明に用いるフッ素を含有する固形物に特に制限はなく、例えば、焼却灰、汚染土壌などを挙げることができる。これらの中で、抄紙工程で発生するペーパースラッジの焼却灰（ＰＳ灰）を好適に用いることができる。ペーパースラッジは、抄紙工程において脱落した短い繊維や、古紙に由来する填料などを含むスラッジであり、製紙工場において大量に発生する。ペーパースラッジは、容量の減少を目的として焼却処分され、発生する廃熱を利用して発電などが行われる。ペーパースラッジの焼却に際しては、補助燃料として樹皮や廃タイヤなどが加えられる場合がある。ペーパースラッジを焼却処分により減容しても、発生するペーパースラッジの焼却灰はなお大量であり、現在そのほとんどは埋立処分され有効利用は進んでいない。また、ペーパースラッジの焼却灰はフッ素を含む場合が多く、環境庁告示第４６号溶出試験に規定する土壌環境基準値０.８ｍｇ／Ｌを超えるフッ素が溶出する場合がある。
【００１３】
本発明の土木資材は、建設汚泥に添加混合することにより建設汚泥を改質し、コーン指数の高い良好な品質の処理土とし、盛土材、埋戻し材、園芸用土などとして利用することができる。建設汚泥は、シールド工法、推進工法、開削工法、河川浚渫などの工事により発生する無機性の泥水、泥土、泥状物であり、標準仕様のダンプトラックに山積みができず、その上を人が歩けない状態の汚泥である。建設汚泥のコーン指数は、おおむね２００ｋＮ／ｍ2未満である。建設汚泥は、建設廃棄物全体の約４割を占めるにも拘わらず、その再資源化率は低く、不法投棄も看過できない状況にある。
【００１４】
本発明に用いるリン酸化合物としては、例えば、オルトリン酸（リン酸、Ｈ3ＰＯ4）、次亜リン酸、メタ亜リン酸、ピロ亜リン酸、正亜リン酸、次リン酸、メタリン酸、ピロリン酸、三リン酸、縮合リン酸などのリン酸類、リン酸二水素ナトリウム、リン酸水素二ナトリウム、リン酸ナトリウム、リン酸二水素カリウム、リン酸水素二カリウム、リン酸カリウム、リン酸マグネシウムなどのリン酸塩類などを挙げることができる。これらの中で、オルトリン酸（リン酸、Ｈ3ＰＯ4）及びリン酸二水素ナトリウム（ＮａＨ2ＰＯ4）を好適に使用することができる。本発明において、リン酸化合物の添加量に特に制限はなく、固形物のフッ素含有量などに応じて適宜選択することができるが、通常はフッ素を含有する固形物１００重量部に対して、０.５〜１５重量部であることが好ましく、１〜５重量部であることがより好ましい。
【００１５】
本発明に用いるカルシウム化合物としては、例えば、酸化カルシウム、水酸化カルシウム、塩化カルシウム、臭化カルシウム、次亜塩素酸カルシウム、塩素酸カルシウム、過塩素酸カルシウム、硝酸カルシウム、硫酸カルシウム、炭酸カルシウムなどを挙げることができる。これらの中で、水酸化カルシウム及び硫酸カルシウムを好適に用いることができる。本発明において、カルシウム化合物の添加量に特に制限はなく、固形物のフッ素含有量などに応じて適宜選択することができるが、通常はフッ素を含有する固形物１００重量部に対して、１〜２０重量部であることが好ましく、２〜１５重量部であることがより好ましい。
【００１６】
本発明においては、リン酸根とカルシウムとを含有する化合物をリン酸化合物兼カルシウム化合物として用いることができる。すなわち、フッ素を含有する固形物に、リン酸根とカルシウムとを含有する１種の化合物を加えて、リン酸化合物とカルシウム化合物とを添加したことにすることができる。このようなリン酸根とカルシウムとを含有する化合物としては、例えば、リン酸二水素カルシウム、リン酸一水素カルシウム、リン酸カルシウム、次亜リン酸カルシウム、亜リン酸カルシウム、次リン酸カルシウム、メタリン酸カルシウム、ピロリン酸カルシウム、ヒドロキシアパタイトなどを挙げることができる。これらの中で、リン酸カルシウム及びヒドロキシアパタイトを好適に用いることができる。本発明において、リン酸根とカルシウムとを含有する化合物の添加量に特に制限はなく、固形物のフッ素含有量などに応じて適宜選択することができるが、通常はフッ素を含有する固形物１００重量部に対して、１.５〜３５重量部であることが好ましく、３〜２０重量部であることがより好ましい。
【００１７】
本発明においては、リン酸化合物がオルトリン酸であり、カルシウム化合物が水酸化カルシウムであるとき、オルトリン酸の添加量が、水酸化カルシウムに対して０.１〜１当量倍であることが好ましく、０.２〜０.８当量倍であることがより好ましい。フッ素を含有する固形物に対する水酸化カルシウムの添加量を一定に保ったまま、オルトリン酸の添加量を増していくと、使用する薬剤の全量が増加するとともに、水酸化カルシウムに対するオルトリン酸の当量倍数も上昇する。このとき、使用する薬剤の全量が増加するにも拘わらず、水酸化カルシウムに対するオルトリン酸の当量倍数が上昇すると、フッ素の不溶化効果が低下し、処理された固形物からのフッ素の溶出濃度が上昇する。オルトリン酸の添加量が水酸化カルシウムに対して０.１当量倍未満であると、フッ素に対する不溶化効果が十分に発現しないおそれがある。オルトリン酸の添加量が水酸化カルシウムに対して１当量倍を超えると、添加する薬剤の全量が増加しても、フッ素に対する不溶化効果が低下するおそれがある。
【００１８】
本発明において、リン酸化合物に対して余剰の水酸化カルシウムは、ペーパースラッジの焼却灰が建設汚泥に添加された際に、建設汚泥中の自由水によって汚泥全体に行きわたる。その後、気中の炭酸ガスによって一部が中和され、炭酸カルシウムが形成される。このときに土粒子を抱え込むことにより、ペーパースラッジの焼却灰の吸水効果に加えて、建設汚泥を固化する効果が発揮されるものと考えられる。
Ｃａ(ＯＨ)2 ＋ ＣＯ2 → ＣａＣＯ3 ＋ Ｈ2Ｏ
【００１９】
本発明において、フッ素が不溶化されるとは、リン酸化合物とカルシウム化合物とを添加して混合処理して得られた処理物について、環境庁告示第４６号に規定される溶出試験を行ったとき、フッ素の溶出濃度が０.８ｍｇ／Ｌ未満であることをいう。本発明においては、該溶出試験において、フッ素の溶出濃度が０.４ｍｇ／Ｌ未満であることがより好ましい。本発明において、固形物に含まれるフッ素が不溶化される詳細な機構は明らかではないが、リン酸化合物とカルシウム化合物がフッ素と非常に安定なフッ素アパタイトＣａ10(ＰＯ4)6Ｆ2又は類似の化合物を形成することにより、フッ素が固定されると推定される。
【００２０】
本発明において、フッ素を含有する固形物に対するリン酸化合物とカルシウム化合物との添加形態に特に制限はなく、例えば、リン酸化合物とカルシウム化合物をいずれも無水の状態で添加することができ、あるいは、リン酸化合物とカルシウム化合物のいずれか一方又は両方を少量の水を含んだ状態で添加することもできる。例えば、リン酸化合物として、市販されている７５重量％オルトリン酸水溶液を用いることができる。リン酸化合物とカルシウム化合物のいずれか一方又は両方を少量の水を含んだ状態で添加するとき、生成する処理物の含水率は１５重量％以下であり、より好ましくは１０重量％以下である。処理物の含水率が１５重量％を超えると、土木資材として建設汚泥に添加し混合処理したとき、吸水固化能が十分に発揮されず、処理土の品質すなわちコーン指数が十分に向上しないおそれがある。本発明において、含水率とは、湿り材料１ｋｇ中に含まれる水分量（ｋｇ）、すなわち湿量基準含水率である。
【００２１】
本発明においては、フッ素を含有する固形物に対して、リン酸化合物とカルシウム化合物とを添加して混合処理する際に、固体状の薬剤を用い、混練水を添加することなく、処理物の水分含有量を１５重量％以下とすることにより、吸水固化剤として高い性能を有する土木資材を得ることができる。ペーパースラッジの焼却灰にリン酸化合物とカルシウム化合物とを添加し混合処理してフッ素を固定化した処理物の方が、フッ素を固定化していないペーパースラッジの焼却灰よりも吸水固化剤として高い性能を有する。
【００２２】
本発明において、リン酸化合物としてリン酸塩などの固体状の薬剤を用いると、処理物の水分増加がなく、カルシウム化合物と混合して一剤化することにより、処理が簡単化される。
【００２３】
本発明においては、フッ素を含有する固形物に対してリン酸化合物とカルシウム化合物とを添加して混合処理することにより、フッ素が不溶化されるが、フッ素を含有する固形物がさらにホウ素、鉛、ヒ素、セレン、その他の有害重金属類を含有する場合は、ホウ素、鉛、ヒ素、セレン、その他の有害重金属類の不溶化も促進される。
【実施例】
【００２４】
以下に、実施例を挙げて本発明をさらに詳細に説明するが、本発明はこれらの実施例によりなんら限定されるものではない。
実施例１
製紙工場において発生するペーパースラッジの焼却灰（ＰＳ灰）を、土壌汚染対策法に定められた溶出試験に供したところ、フッ素溶出濃度は３.９ｍｇ／Ｌであり、環境基準値である０.８ｍｇ／Ｌを大きく上回っていた。
このペーパースラッジの焼却灰１００ｋｇに対して、７５重量％リン酸（Ｈ3ＰＯ4）水溶液３ｋｇと水酸化カルシウム５ｋｇとを添加し、ミキサーを用いて１０分間混合処理したのち溶出試験を行ったところ、フッ素溶出濃度は定量下限値の０.２ｍｇ／Ｌ未満であった。
実施例２
ペーパースラッジの焼却灰１００ｋｇに対して、７５重量％リン酸水溶液３ｋｇと硫酸カルシウム５ｋｇとを添加し、実施例１と同様に混合処理したのち溶出試験を行ったところ、フッ素溶出濃度は定量下限値の０.２ｍｇ／Ｌ未満であった。
実施例３
ペーパースラッジの焼却灰１００ｋｇに対して、リン酸二水素ナトリウム３ｋｇと水酸化カルシウム５ｋｇとを添加し、実施例１と同様に混合処理したのち溶出試験を行ったところ、フッ素溶出濃度は定量下限値の０.２ｍｇ／Ｌ未満であった。
実施例４
ペーパースラッジの焼却灰１００ｋｇに対して、リン酸二水素ナトリウム３ｋｇと硫酸カルシウム５ｋｇとを添加し、実施例１と同様に混合処理したのち溶出試験を行ったところ、フッ素溶出濃度は定量下限値の０.２ｍｇ／Ｌ未満であった。
比較例１
ペーパースラッジの焼却灰１００ｋｇに対して、７５重量％リン酸水溶液１０ｋｇを添加し、実施例１と同様に混合処理したのち溶出試験を行ったところ、フッ素溶出濃度は０.８ｍｇ／Ｌであった。
比較例２
ペーパースラッジの焼却灰１００ｋｇに対して、水酸化カルシウム１０ｋｇを添加し、実施例１と同様に混合処理したのち溶出試験を行ったところ、フッ素溶出濃度は１.８ｍｇ／Ｌであった。
実施例１〜４及び比較例１〜２の結果を、第１表に示す。
【００２５】
【表１】
2008086911.tif 000002
【００２６】
第１表に見られるように、ペーパースラッジの焼却灰に対して、７５重量％リン酸水溶液又はリン酸二水素ナトリウム３重量％と水酸化カルシウム又は硫酸カルシウム５重量％とを添加し、混合処理した実施例１〜４においては、フッ素溶出濃度はいずれも定量下限値未満となり、フッ素の溶出が効果的に抑制されている。これに対して、ペーパースラッジの焼却灰に対して、７５重量％リン酸水溶液１０重量％又は水酸化カルシウム１０重量％を添加し、混合処理した比較例１〜２では、フッ素溶出濃度が０.８ｍｇ／Ｌ又は１.８ｍｇ／Ｌであり、フッ素溶出抑制効果が不十分である。
【００２７】
実施例５
土圧式シールド工法により発生した建設汚泥Ａについて、本発明の土木資材の混合による土質材料としての品質向上効果を調べた。コーン指数は、ＪＩＳ Ａ １２２８「締固めた土のコーン指数試験方法」に準拠して測定した。コーン指数２００ｋＮ／ｍ2以上であると、建設汚泥リサイクル指針に示されるように第四種建設発生土に区分され、汚泥とは区別される。建設汚泥Ａは、比重１.６０、含水率４５.６重量％、コーン指数９０ｋＮ／ｍ2であった。
建設汚泥Ａ１ｍ3に対して、実施例１で用いた製紙工場において発生するペーパースラッジの焼却灰（ＰＳ灰）に７５重量％リン酸水溶液３重量％と水酸化カルシウム５重量％とを添加して混合処理することにより得られた土木資材２００ｋｇを添加混合して、添加混合直後にコーン指数を測定した。コーン指数は、１８０ｋＮ／ｍ2であった。
建設汚泥Ａ１ｍ3に対する土木資材の添加量を２５０ｋｇ、３００ｋｇとし、同様にしてコーン指数を測定した。コーン指数は、２４０ｋＮ／ｍ2、３２５ｋＮ／ｍ2であった。
比較例３
ペーパースラッジの焼却灰に７５重量％リン酸水溶液３重量％と水酸化カルシウム５重量％とを添加して混合処理することにより得られた土木資材の代わりに、実施例１で用いた製紙工場において発生するペーパースラッジの焼却灰（ＰＳ灰）をそのまま用いた以外は、実施例５と同様にして、建設汚泥Ａにペーパースラッジの焼却灰を添加混合し、得られた処理土のコーン指数を測定した。
建設汚泥Ａ１ｍ3に対するペーパースラッジの焼却灰の添加量２００ｋｇ、２５０ｋｇ、３００ｋｇに対して、コーン指数は、１６０ｋＮ／ｍ2、２２０ｋＮ／ｍ2、３１０ｋＮ／ｍ2であった。
実施例６
建設汚泥Ａの代わりに、土圧式シールド工法で得られた比重１.６７、含水率４１.７重量％、コーン指数１２０ｋＮ／ｍ2の建設汚泥Ｂを用いた以外は、実施例５と同様な操作を行った。建設汚泥Ｂ１ｍ3に対する土木資材の添加量２００ｋｇ、２５０ｋｇに対して、コーン指数は、２２５ｋＮ／ｍ2、３１５ｋＮ／ｍ2であった。
比較例４
建設汚泥Ａの代わりに、建設汚泥Ｂを用いた以外は、比較例３と同様な操作を行った。建設汚泥Ｂ１ｍ3に対するペーパースラッジの焼却灰の添加量２００ｋｇ、２５０ｋｇに対して、コーン指数は、２１０ｋＮ／ｍ2、２９０ｋＮ／ｍ2であった。
実施例７
建設汚泥Ａの代わりに、河川浚渫で得られた比重１.２６、含水率７０.６重量％、コーン指数０ｋＮ／ｍ2の建設汚泥Ｃを用いた以外は、実施例５と同様な操作を行った。建設汚泥Ｃ１ｍ3に対する土木資材の添加量３００ｋｇ、３５０ｋｇに対して、コーン指数は、２００ｋＮ／ｍ2、２４５ｋＮ／ｍ2であった。
比較例５
建設汚泥Ａの代わりに、建設汚泥Ｃを用いた以外は、比較例３と同様な操作を行った。建設汚泥Ｃ１ｍ3に対するペーパースラッジの焼却灰の添加量３００ｋｇ、３５０ｋｇに対して、コーン指数は、１７０ｋＮ／ｍ2、２１０ｋＮ／ｍ2であった。
実施例５〜７及び比較例３〜５の結果を、第２表に示す。
【００２８】
【表２】
2008086911.tif 000003
【００２９】
第２表に見られるように、ペーパースラッジの焼却灰にリン酸と水酸化カルシウムとを添加し、混合処理して得られた本発明の土木資材を添加して得られた実施例５〜７の処理土のコーン指数と、ペーパースラッジの焼却灰をそのままで添加し、混合処理して得られた比較例３〜５の処理土のコーン指数を比較すると、同一の建設汚泥に対する添加量が等しいとき、本発明の土木資材を添加して得られた処理土の方がペーパースラッジの焼却灰を添加して得られた処理土よりコーン指数が大きく、良質の処理土が得られている。ペーパースラッジの焼却灰に対してリン酸と水酸化カルシウムとを添加し、混合処理して得られた本発明の土木資材の吸水固化効果により、建設汚泥の処理土のコーン指数が増大することが分かる。
【産業上の利用可能性】
【００３０】
本発明の土木資材は、製紙工場などで大量に発生し、現在はほとんどが埋立処分され、有効利用が進んでいないペーパースラッジの焼却灰（ＰＳ灰）を原料として、効率的に製造することができる。本発明の土木資材を建設汚泥に添加混合することにより、コーン指数の高い良好な品質の処理土とし、盛土材、埋戻し材、園芸用土などとして利用することができる。本発明の土木資材は、ペーパースラッジの焼却灰に含まれているフッ素がフッ素アパタイトとして固定されているので、土木資材を建設汚泥に添加混合して得られる処理土から、フッ素が環境基準値を超えて溶出するおそれがない。